(57)【要約】【課題】  耐熱性などの基本特性を実質的に維持しながら、接続信頼性を備えたコンポジット基材エポキシ積層板を製造することができるプリプレグの製造方法と、このプリプレグを用いたコンポジット基材エポキシ積層板の製造方法を提供する。【解決手段】  コンポジット積層板に用いられるプリプレグの製造方法であって、（Ａ）ガラス織布に、エポキシ樹脂とポリビニルブチラール樹脂とを含有する樹脂組成物（ａ）を塗布する工程、（Ｂ）ガラス織布の、樹脂組成物（ａ）を塗布した面にガラス不織布を重ね合わせる工程、（Ｃ）ガラス不織布の上から、エポキシ樹脂と無機充填材とを含有するエポキシ樹脂組成物（ｂ）を塗布する工程、（Ｄ）ガラス織布の、樹脂組成物（ａ）を塗布した反対側の面にエポキシ樹脂組成物（ｃ）を塗布する工程、及び、（Ｅ）上記工程で得られたものを加熱乾燥する工程、を有することを特徴とする、プリプレグの製造方法。【選択図】  図１
2005290030.tif 000002
【特許請求の範囲】
【請求項１】
コンポジット積層板に用いられるプリプレグの製造方法であって、
（Ａ）ガラス織布に、エポキシ樹脂とポリビニルブチラール樹脂とを含有する樹脂組成物（ａ）を塗布する工程、
（Ｂ）ガラス織布の、樹脂組成物（ａ）を塗布した面にガラス不織布を重ね合わせる工程、
（Ｃ）ガラス不織布の上から、エポキシ樹脂と無機充填材とを含有するエポキシ樹脂組成物（ｂ）を塗布する工程、
（Ｄ）ガラス織布の、樹脂組成物（ａ）を塗布した反対側の面にエポキシ樹脂組成物（ｃ）を塗布する工程、及び、
（Ｅ）前記工程で得られたものを加熱乾燥する工程、
を有することを特徴とする、プリプレグの製造方法。
【請求項２】
前記樹脂組成物（ａ）は、エポキシ樹脂（Ｅ）とポリビニルブチラール樹脂（Ｂ）とを、重量比（Ｅ：Ｂ）で１：９〜８：２の割合で含有する請求項１に記載のプリプレグの製造方法。
【請求項３】
前記エポキシ樹脂組成物（ｂ）は、該組成物中のエポキシ樹脂と硬化剤との合計１００重量部に対して、無機充填材８０〜２５０重量部を含有する請求項１又は２に記載のプリプレグの製造方法。
【請求項４】
請求項１ないし３のいずれかに記載の製造方法により得られたプリプレグ２枚を、ガラス不織布を内側にして重ね合わせ、これを加熱加圧成形することを特徴とするコンポジット積層板の製造方法。
【発明の詳細な説明】
【技術分野】
【０００１】
本発明は、プリプレグ及びコンポジット積層板の製造方法に関するものである。
【背景技術】
【０００２】
プリント回路板には多くの種類の積層板が用いられるが、これらの中でも、ガラス不織布を中間層基材、ガラス織布を表面層基材としコンポジット基材エポキシ積層板は、基本的な機械的特性、電気的特性に優れるとともに低価格であるため、産業・民生など広い分野で使用されている。そして、このように複数種の基材を用いたコンポジット基材エポキシ積層板用のプリプレグを効率的に生産する方法についても数多くの検討がなされてきている（例えば、特許文献１又は２参照。）。
【０００３】
コンポジット基材エポキシ積層板は、一般的にガラス織布基材エポキシ樹脂積層板と比較すると線膨張率が大きい傾向があるため、搭載部品との半田接続信頼性をより向上させるために、コンポジット基材エポキシ積層板の低線膨張率化が検討されている。
積層板に低線膨張性を付与する手法のひとつとして、基材とともに用いるエポキシ樹脂組成物に無機充填材を高率で配合する手法が挙げられる。しかし、打抜性、ドリル加工性、耐熱性が低下しやすい傾向がみられる。このため、コンポジット基材エポキシ積層板が有する耐熱性などの基本特性と、接続信頼性とを兼ね備えたコンポジット基材エポキシ積層板の開発が望まれていた。
【０００４】
【特許文献１】特開２００３−１７１４８２号公報
【特許文献２】特開２００３−２３６８６８号公報
【発明の開示】
【発明が解決しようとする課題】
【０００５】
本発明は、耐熱性などの基本特性を実質的に維持しながら、接続信頼性を備えたコンポジット基材エポキシ積層板を製造することができるプリプレグの製造方法と、このプリプレグを用いたコンポジット基材エポキシ積層板の製造方法を提供するものである。
【課題を解決するための手段】
【０００６】
このような目的は、以下の本発明（１）〜（４）により達成される。
（１）コンポジット積層板に用いられるプリプレグの製造方法であって、
（Ａ）ガラス織布に、エポキシ樹脂とポリビニルブチラール樹脂とを含有する樹脂組成物（ａ）を塗布する工程、
（Ｂ）ガラス織布の、樹脂組成物（ａ）を塗布した面にガラス不織布を重ね合わせる工程、
（Ｃ）ガラス不織布の上から、エポキシ樹脂と無機充填材とを含有するエポキシ樹脂組成物（ｂ）を塗布する工程、
（Ｄ）ガラス織布の、樹脂組成物（ａ）を塗布した反対側の面にエポキシ樹脂組成物（ｃ）を塗布する工程、及び、
（Ｅ）上記工程で得られたものを加熱乾燥する工程、
を有することを特徴とする、プリプレグの製造方法。
（２）上記樹脂組成物（ａ）は、エポキシ樹脂（Ｅ）とポリビニルブチラール樹脂（Ｂ）とを、重量比（Ｅ：Ｂ）で１：９〜８：２の割合で含有する上記（１）に記載のプリプレグの製造方法。
（３）上記エポキシ樹脂組成物（ｂ）は、該組成物中のエポキシ樹脂と硬化剤との合計１００重量部に対して、無機充填材８０〜２５０重量部を含有する上記（１）又は（２）に
記載のプリプレグの製造方法。
（４）上記（１）ないし（３）のいずれかに記載の製造方法により得られたプリプレグ２枚を、ガラス不織布を内側にして重ね合わせ、これを加熱加圧成形することを特徴とするコンポジット積層板の製造方法。
【発明の効果】
【０００７】
本発明の製造方法によれば、耐熱性などの基本特性を実質的に維持しながら、接続信頼性を備えたコンポジット基材エポキシ積層板に適用できるプリプレグと、このプリプレグを用いたコンポジット基材エポキシ積層板を製造することができる。
【発明を実施するための最良の形態】
【０００８】
以下に、本発明のプリプレグ及びコンポジット基材エポキシ積層板（以下、単に「コンポジット積層板」ということがある）について説明する。
【０００９】
本発明のプリプレグの製造方法では、まず、
（Ａ）ガラス織布に、エポキシ樹脂とポリビニルブチラール樹脂とを含有する樹脂組成物（ａ）を塗布する。
【００１０】
上記（Ａ）工程で用いられるガラス織布としては特に限定されないが、単位面積当たりの重量が、１５０〜２５０ｇ／ｃｍ２  であるものが好ましい。さらに好ましくは１９０〜２３０ｇ／ｃｍ２である。これにより、コンポジット積層板の機械的強度を確保することができる。
【００１１】
上記（Ａ）工程で用いられる樹脂組成物（ａ）は、エポキシ樹脂とポリビニルブチラール樹脂とを含有することを特徴とする。
【００１２】
樹脂組成物（ａ）は、エポキシ樹脂を含有する。これにより、耐熱性を付与することができる。
ここでエポキシ樹脂としては特に限定されないが、例えば、ビスフェノールＡ型エポキシ樹脂、ビスフェノールＦ型エポキシ樹脂、ビスフェノールＡＤ型エポキシ樹脂等のビスフェノール型エポキシ樹脂、フェノールノボラック型エポキシ樹脂、クレゾールノボラック型エポキシ樹脂等のノボラック型エポキシ樹脂、臭素化ビスフェノールＡ型エポキシ樹脂、臭素化フェノールノボラック型エポキシ樹脂等の臭素化型エポキシ樹脂、トリグリシジルイソシアネートなどの複素環式エポキシ樹脂のほか、脂環式型エポキシ樹脂、ビフェニル型エポキシ樹脂、ナフタレン型エポキシ樹脂、グリシジルエステル型エポキシ樹脂等が挙げられる。これらを単独または２種類以上組み合わせて使用することができる。
【００１３】
また、コンポジット積層板として、ハロゲン物質を含まないものを製造する場合は、上記エポキシ樹脂として、実質的にハロゲン原子を含まないエポキシ樹脂を用いることができる。なおここで、実質的にハロゲン原子を含まないエポキシ樹脂としては、例えば、樹脂中のハロゲン原子の含有量が１重量％以下であるものを用いることができる。
【００１４】
上記エポキシ樹脂には、通常、硬化剤を用いることができる。硬化剤としては特に限定されないが、例えば、脂肪族ポリアミン、芳香族ポリアミン、脂環族酸無水物、芳香族酸無水物、イソシアネート化合物、ノボラック型フェノール樹脂、イミダゾール化合物、ジシアンジアミドなどが挙げられる。これらを単独または２種類以上組み合わせて使用することができる。
【００１５】
樹脂組成物（ａ）は、ポリビニルブチラール樹脂を含有する。これにより、コンポジット積層板の表面層と中間層との間に可塑性を付与することができ、熱履歴に対する中間層
の寸法変化を吸収することができるので、表面層側の線膨張を低減させ、表面層に搭載された部品との半田接続信頼性を向上させることができる。
ここで用いられるポリビニルブチラール樹脂の分子量としては特に限定されないが、重量平均分子量が３００００以上であるものを用いることが好ましい。さらに好ましくは５００００〜１３００００である。これにより、上記特性をより効果的に発現させることができる。
【００１６】
上記樹脂組成物（ａ）において、エポキシ樹脂（Ｅ）とポリビニルブチラール樹脂（Ｂ）との配合割合（Ｅ：Ｂ）は特に限定されないが、重量比で１：９〜８：２の割合で含有することが好ましい。さらに好ましくは３：７〜７：３である。これにより、コンポジット積層板としての耐熱性と、上記効果とを高い水準で両立させることができる。
【００１７】
樹脂組成物（ａ）は、樹脂成分として上記エポキシ樹脂とポリビニルブチラール樹脂とを主成分として含有するが、このほかにも、本発明の効果を損なわない範囲内において、その他の樹脂成分、例えば、フェノール樹脂、ポリイミド樹脂などのほか、エポキシ樹脂と反応するテトラブロムビスフェノールＡなどの化合物を配合して用いることができる。
【００１８】
また、樹脂組成物（ａ）は、樹脂成分のほか、無機充填材を配合することができる。これにより、コンポジット積層板に難燃性、低線膨張性、耐トラッキング性などを付与することができる。
ここで用いられる無機充填材としては特に限定されないが、例えば、水酸化アルミニウム、炭酸カルシウム、クレー、タルク、シリカ等が挙げられる。これらの中でも、水酸化アルミニウムを用いると、上記効果に加えてコンポジット積層板に耐燃性を付与することができる。
無機充填材を用いる場合、その配合量としては特に限定されないが、上記樹脂成分、及び、硬化剤成分との合計１００重量部に対して、２０〜８０重量部とすることが好ましい。
【００１９】
樹脂組成物（ａ）の形態としては特に限定されないが、以上に説明した成分を含有した、比較的高粘度のワニスとすることが好ましい。これにより、ガラス織布に塗布する際の取り扱い性が良好になり、塗布後にガラス織布中に樹脂組成物（ａ）を容易に保持させることができる。また、溶剤の使用量を削減でき、その後の加熱乾燥に要するエネルギーも少なくすることができる。
高粘度のワニスとする場合、樹脂組成物（ａ）中の固形分は特に限定されないが、５０〜９５重量％とすることが好ましい。さらに好ましくは６０〜９０重量％である。これにより、上記効果を有効に発現できる。固形分が上記下限値より少ないと、ガラス織布中に保持される樹脂組成物（ａ）の量が少なくなることがある。また、上記上限値より多いと、ガラス織布への含浸性が低下する場合がある。
樹脂組成物（ａ）の固形分量を調整する方法としては、例えば、アセトン等の溶剤を用いて希釈する方法が挙げられる。
【００２０】
ガラス織布に塗布される樹脂組成物（ａ）の量は特に限定されないが、ガラス織布１００重量部に対して、２０〜２００重量部であることが好ましい。さらに好ましくは５０〜１５０重量部である。樹脂組成物（ａ）の量が上記下限値より少ないと、（Ｂ）工程で重ね合わせるガラス不織布との密着性が低下することがあり、コンポジット積層板の特性が低下する原因となることがある。また、上記上限値より多いと、樹脂組成物（ａ）の配合内容によっては樹脂成分量が多くなり、コンポジット積層板の熱時特性に影響することがある。
【００２１】
ガラス織布に樹脂組成物（ａ）を塗布する方法としては特に限定されないが、樹脂組成
物（ａ）をワニスとし、コンマロールコーター、ナイフコーター、ダイスコーター、リバースコーター等のコーター装置を用いてガラス織布の上面に塗工する方法が好ましい。特に、コンマロールコーター、ナイフコーターを用いることが好ましい。これにより、樹脂組成物（ａ）を高粘度ワニスの形態で用いても、均一な塗工を簡易に行うことができる。
【００２２】
本発明のプリプレグの製造方法においては、上記（Ａ）工程の後、樹脂組成物（ａ）を塗布したガラス織布を加熱乾燥して、樹脂組成物（ａ）中の溶剤を蒸発させる工程を設けることもできる。この加熱乾燥により、プリプレグ中の気泡を低減することができる。この加熱乾燥条件は、特に限定されないが、例えば、１２０〜１８０℃、１〜５分間で行うことができる。
【００２３】
次に、本発明のプリプレグの製造方法においては、
（Ｂ）ガラス織布の、樹脂組成物（ａ）を塗布した面にガラス不織布を重ね合わせる。
【００２４】
上記（Ｂ）工程で用いられるガラス不織布としては特に限定されないが、単位面積当たりの重量が２５〜１５０ｇ／ｃｍ２であるものを用いることが好ましい。さらに好ましくは３０〜１２０ｇ／ｃｍ２である。これにより、コンポジット積層板の機械的強度を確保することができるとともに、後述する（Ｃ）工程において塗布するエポキシ樹脂組成物（ｂ）含浸性を向上させることができる。
【００２５】
ガラス不織布を重ね合わせる方法としては特に限定されないが、ガラス織布の、樹脂組成物（ａ）を塗布した面に、ガラス不織布を重ね合わせながら、重ね合わせロール等を用いて平滑化する方法が好ましい。これにより、ガラス不織布に対する樹脂組成物（ａ）の含浸性を均一にすることができる。また、（Ｃ）工程において、エポキシ樹脂組成物（ｂ）の塗工量を均一にすることができる。
【００２６】
本発明のプリプレグの製造方法においては、上記（Ｂ）工程の後、これを加熱乾燥して、樹脂組成物（ａ）中の溶剤を蒸発させる工程を設けることもできる。この加熱乾燥により、プリプレグ中の気泡を低減することができる。この加熱乾燥条件は、特に限定されないが、例えば、１２０〜１８０℃、１〜５分間で行うことができる。ただし、この加熱乾燥は、上記（Ａ）工程の後、（Ｂ）工程の前に加熱乾燥を行う場合は、省略することができる。
【００２７】
次に、本発明のプリプレグの製造方法においては、
（Ｃ）ガラス不織布の上から、エポキシ樹脂と無機充填材とを含有するエポキシ樹脂組成物（ｂ）を塗布する。
【００２８】
上記（Ｃ）工程で用いられるエポキシ樹脂組成物（ｂ）は、エポキシ樹脂と無機充填材とを含有する。これにより、コンポジット積層板に耐熱性、低線膨張性、寸法安定性を付与することができる。
【００２９】
エポキシ樹脂組成物（ｂ）に用いるエポキシ樹脂、硬化剤、無機充填材としては、樹脂組成物（ａ）と同様のものを用いることができる。このほかにも、その他の樹脂成分、例えば、フェノール樹脂、ポリイミド樹脂などのほか、エポキシ樹脂と反応するテトラブロムビスフェノールＡなどの化合物を配合して用いることができる。
【００３０】
エポキシ樹脂組成物（ｂ）における無機充填材の配合量としては特に限定されないが、上記樹脂成分、及び、硬化剤成分との合計１００重量部に対して、８０〜２５０重量部とすることが好ましい。さらに好ましくは１００〜２００重量部である。配合量が上記下限値より少ないと、低熱膨張性、寸法安定性の向上効果が小さくなることがある。また、上
記上限値を越えると、成形性が低下し、これに伴う熱時特性の低下がみられることがある。
【００３１】
エポキシ樹脂組成物（ｂ）の形態としては特に限定されないが、以上に説明した成分を含有した、比較的高粘度のワニスとすることが好ましい。これにより、ガラス不織布に塗布する際の取り扱い性が良好になり、エポキシ樹脂組成物（ｂ）中の無機充填材の沈降分離を防止することができる。また、塗布後にガラス不織布中にエポキシ樹脂組成物（ａ）を容易に保持させることができる。さらに、溶剤の使用量を削減でき、その後の加熱乾燥に要するエネルギーも少なくすることができる。
高粘度のワニスとする場合、樹脂組成物（ａ）中の固形分は特に限定されないが、６５〜９５重量％とすることが好ましい。さらに好ましくは７０〜９０重量％である。これにより、上記効果を有効に発現できる。固形分が上記下限値より少ないと、ガラス不織布中に保持されるエポキシ樹脂組成物（ｂ）の量が少なくなることがある。また、上記上限値より多いと、ガラス不織布への含浸性が低下する場合がある。
エポキシ樹脂組成物（ｂ）の固形分量を調整する方法としては、例えば、アセトン等の溶剤を用いて希釈する方法が挙げられる。
【００３２】
ガラス不織布に塗布されるエポキシ樹脂組成物（ｂ）の量は特に限定されないが、ガラス織布１００重量部に対して、１５０〜１５００重量部であることが好ましい。さらに好ましくは３００〜１２００重量部である。エポキシ樹脂組成物（ｂ）の量が上記下限値より少ないと、コンポジット積層板を成形する際にプリプレグ間の密着性が小さくなる傾向があり、コンポジット積層板の熱時特性に影響することがある。上記上限値より多いと、成形性が低下するようになる。
【００３３】
ガラス不織布にエポキシ樹脂組成物（ｂ）を塗布する方法としては特に限定されないが、エポキシ樹脂組成物（ｂ）をワニスとし、コンマロールコーター、ナイフコーター、ダイスコーター、リバースコーター等のコーター装置を用いてガラス不織布の上面に塗工する方法が好ましい。特に、コンマロールコーター、ナイフコーターを用いることが好ましい。これにより、エポキシ樹脂組成物（ｂ）を高粘度ワニスの形態で用いても、均一な塗工を簡易に行うことができる。
【００３４】
本発明のプリプレグの製造方法においては、上記（Ｃ）工程の後、これを加熱乾燥して、樹脂組成物（ａ）中の溶剤を蒸発させる工程を設けることができる。この加熱乾燥により、プリプレグ中の気泡を低減することができる。この加熱乾燥条件は、特に限定されないが、例えば、１２０〜１８０℃、１〜１０分間で行うことができる。
【００３５】
次に、本発明のプリプレグの製造方法においては、
（Ｄ）ガラス織布の、樹脂組成物（ａ）を塗布した反対側の面にエポキシ樹脂組成物（ｃ）を塗布する。
これにより、ガラス織布の外側表面の樹脂量を多くすることができ、成形性を向上させることができる。
【００３６】
上記（Ｃ）工程で用いられるエポキシ樹脂組成物（ｃ）としては、エポキシ樹脂と硬化剤を含む樹脂組成物を好適に用いることができる。このほかにも、その他の樹脂成分、例えば、フェノール樹脂、ポリイミド樹脂などのほか、エポキシ樹脂と反応するテトラブロムビスフェノールＡなどの化合物を配合して用いることができる。
【００３７】
また、樹脂組成物（ｃ）は、これら樹脂成分のほか、無機充填材を配合することができる。これにより、コンポジット積層板に難燃性、低線膨張性、耐トラッキング性などを付与することができる。
ここで用いられる無機充填材としては特に限定されないが、例えば、水酸化アルミニウム、炭酸カルシウム、クレー、タルク、シリカ等が挙げられる。これらの中でも、水酸化アルミニウムを用いると、上記効果に加えてコンポジット積層板に耐燃性を付与することができる。
無機充填材を用いる場合、その配合量としては特に限定されないが、上記樹脂成分、及び、硬化剤成分との合計１００重量部に対して、２０〜８０重量部とすることが好ましい。
【００３８】
エポキシ樹脂組成物（ｃ）に用いるエポキシ樹脂、硬化剤としては、樹脂組成物（ａ）と同様のものを用いることができる。この中でも、樹脂組成物（ａ）、エポキシ樹脂組成物（ｃ）とも、同じガラス織布に塗布含浸されるものであるので、同一種のものを用いることが好ましい。
【００３９】
エポキシ樹脂組成物（ｃ）の形態としては特に限定されないが、以上に説明した成分を含有したワニスとすることが好ましい。これにより、ガラス不織布に塗布する際の取り扱い性と、ガラス織布への含浸性とを良好なものとすることができる。
エポキシ樹脂組成物（ｃ）中の固形分は特に限定されないが、３５〜８５重量％とすることが好ましい。さらに好ましくは４５〜７５重量％である。これにより、上記効果を有効に発現できる。固形分が上記下限値より少ないと、ガラス織布中に保持されるエポキシ樹脂組成物（ｃ）の量が少なくなることがある。また、上記上限値より多いと、ガラス織布への含浸性が低下する場合がある。
エポキシ樹脂組成物（ｃ）の固形分量を調整する方法としては、例えば、アセトン等の溶剤を用いて希釈する方法が挙げられる。
【００４０】
ガラス織布に塗布されるエポキシ樹脂組成物（ｃ）の量は特に限定されないが、ガラス織布１００重量部に対して、２０〜２００重量部であることが好ましい。さらに好ましくは４０〜１８０重量部である。エポキシ樹脂組成物（ｃ）の量が上記下限値より少ないと、銅箔とプリプレグとの密着性が低下するようになる。また、上記上限値より多いと、樹脂量が多くなり成形性の低下や寸法安定性の低下を生じやすくなる。
【００４１】
ガラス織布にエポキシ樹脂組成物（ｃ）を塗布する方法としては特に限定されないが、エポキシ樹脂組成物（ｃ）をワニスとし、転写ロール、ロールコーター、ナイフコーター等の装置を用いて塗工する方法が好ましい。
【００４２】
次に、本発明のプリプレグの製造方法においては、
（Ｅ）上記の工程で得られたものを加熱乾燥する。
【００４３】
上記（Ｅ）工程において、（Ａ）〜（Ｄ）工程で得られたものを加熱乾燥する条件は特に限定されないが、例えば、１２０〜１８０℃、１〜１０分間で行うことができる。これにより、（Ａ）〜（Ｄ）工程で用いた樹脂組成物中の溶剤分を実質的に蒸発除去するとともに、樹脂成分の硬化反応を途中まで進めることにより、取り扱い性が良好なプリプレグを得ることができる。
【００４４】
得られたプリプレグは、カッター装置により所定長さのプリプレグに切断した後、コンポジット積層板の成形に用いることができる。また、長尺物のまま連続的なコンポジット積層板の成形に供してもよい。
【００４５】
次に、本発明のコンポジット積層板の製造方法について説明する。
本発明のコンポジット積層板の製造方法は、上記本発明のプリプレグの製造方法で得られたプリプレグ２枚を用い、ガラス不織布側を内側にして重ね合わせ、加熱加圧成形する
ことを特徴とする。
【００４６】
上記加熱加圧成形する条件としては特に限定されないが、例えば、温度１５０〜２００℃、圧力１〜４ＭＰａ、時間６０〜１２０分間で行うことができる。
このようにして得られたコンポジット積層板は、耐熱性、接続信頼性などに優れたものである。
【００４７】
次に、本発明のプリプレグの製造方法について、その好適な形態の一例を、図面を参照しながら詳細に説明する。
図１において、ガラス織布１は巻き出し装置から順次連続的に供給される。そして、ガラス織布の上面側２に、樹脂組成物（ａ）３をコンマコーター装置４により所定量塗工する。次いで、ガラス不織布５を巻き出し装置から供給し、重ね合わせロール６により重ね合わせて一体化する。これを乾燥装置７に通した後、ガラス不織布の上面側８から、エポキシ樹脂組成物（ｂ）９をコンマコーター装置１０により所定量塗工する。これを乾燥装置１１に通した後、さらに、ガラス織布の下面側１２から、エポキシ樹脂組成物（ｃ）１３を転写ロール装置１４により所定量塗工する。これを乾燥装置１５に通した後、裁断装置１６により所定長さに裁断して、プリプレグ１７を得ることができる。
【実施例】
【００４８】
以下、実施例により本発明を具体的に説明する。
【００４９】
１．樹脂組成物（ａ）、エポキシ樹脂組成物（ｂ）、及び、エポキシ樹脂組成物（ｃ）の調製
下記の原料を、表１に示した量（重量部）で配合し、樹脂組成物（ａ１）〜（ａ３）、エポキシ樹脂組成物（ｂ）、及び、エポキシ樹脂組成物（ｃ）を得た。
【００５０】
（１）ビスフェノ−ルＡ型エポキシ樹脂：大日本インキ化学社製・「エピクロン８５０」、エポキシ当量１９０
（２）臭素化ビスフェノ−ルＡ型エポキシ樹脂：大日本インキ化学社製・「ＧＸ１５３」、エポキシ当量４００
（３）クレゾ−ルノボラック型エポキシ樹脂：ジャパンエポキシレジン社製・「エピコ−ト１８０Ｓ７５」、エポキシ当量２１０
（４）ポリビニルブチラール樹脂：積水化学社製・「ＢＸ−１」、  重量平均分子量１０００００
（５）ノボラック型フェノール樹脂：住友ベークライト社製・「ＰＲ−５１４７０」
（６）硬化促進剤：２−エチル−４−メチルイミダゾ−ル
（７）無機充填材：住友化学社製・水酸化アルミニウム「ＣＬ−３１０」
（８）溶剤：アセトン
【００５１】
【表１】
2005290030.tif 000003
【００５２】
４．プリプレグ及びコンポジット積層板の製造
＜実施例１＞
ガラス織布（日東紡績社製・「ＷＥＡ７６２８」、単位面積当たりの重量１８０ｇ／ｍ２）に、ガラス織布１００重量部に対して樹脂組成物（ａ１）１００重量部を塗布した。その上面側からガラス不織布（キュムラス社製・「ＥＰＭ―４１００Ｂ」、単位面積当たりの重量１００ｇ／ｍ２  ）を重ね合わせ、１５０℃で２分間加熱乾燥した。
次に、ガラス不織布の上面側から、ガラス不織布１００重量部に対してエポキシ樹脂組成物（ｂ）１０００重量部を塗布した。これを１５０℃で６分間加熱乾燥した。
次に、ガラス織布の側から、ガラス織布１００重量部に対してエポキシ樹脂組成物（ｃ）５０重量部を塗布した。これを１５０℃で２分間加熱乾燥して、プリプレグを得た。
なお、樹脂組成物（ａ）、エポキシ樹脂組成物（ｂ）、及び、エポキシ樹脂組成物（ｃ）の塗布量は、すべて固形分換算値である。
上記で得られたプリプレグ２枚を、ガラス不織布側を内側にして重ね合わせ、さらに、その両外面に１８μｍ厚みの電解銅箔（古河サーキットフォイル社製・「ＧＴＳＭＰ−１８」）を重ね、１８０℃、４ＭＰａで９０分間加熱加圧成形してコンポジット積層板を得た。
【００５３】
＜実施例２＞
樹脂組成物（ａ１）の代わりに、樹脂組成物（ａ２）を用いた。これ以外は、実施例１と同様にしてプリプレグ及びコンポジット積層板を得た。
【００５４】
＜実施例３＞
樹脂組成物（ａ１）の代わりに、樹脂組成物（ａ３）を用いた。これ以外は、実施例１と同様にしてプリプレグ及びコンポジット積層板を得た。
【００５５】
＜比較例１＞
ガラス織布に最初に塗布する樹脂組成物（ａ１）の代わりに、エポキシ樹脂組成物（ｃ）を用いた。これ以外は、実施例１と同様にしてプリプレグ及びコンポジット積層板を得た。
【００５６】
実施例及び比較例で得られたコンポジット積層板について、以下の評価を行った。結果を表２に示す。
【００５７】
【表２】
2005290030.tif 000004
【００５８】
５．評価方法
（１）ガラス転移温度：ＤＭＡ法により、  周波数６０Ｈｚでの回転振動による粘弾性データを用い実施した。測定は３℃昇温で行った。
【００５９】
（２）半田接続信頼性：コンポジット積層板を使用したプリント板に市販の６４３２チップ抵抗を半田で接続し、−６５℃・３０分間／１２５℃・３０分間  の冷熱衝撃試験を１００サイクル実施し、半田接続部のクラックの有無を目視にて観察した。符号は以下のとおりである。
○：クラックなし    ×：クラックあり
【００６０】
（３）耐熱性：１００×１００ｍｍのコンポジット積層板を、２５０℃の雰囲気中にて３０分間処理した後、層間ふくれ又は剥離の発生の有無を目視にて観察した。
【００６１】
（４）電気絶縁性：ＪＩＳ  Ｃ  ６４８１に準拠して、コンポジット積層板の常態における体積抵抗率を測定した。
【００６２】
実施例１〜３はいずれも、樹脂組成物（ａ）にエポキシ樹脂とポリビニルブチラール樹脂とを含有するものを用いた本発明の製造方法により得られたプリプレグ及びコンポジット積層板であり、耐熱性などの基本的特性を実質的に維持しながら、接続信頼性を向上させることができた。
比較例１は、実施例１〜３で用いた樹脂組成物（ａ）の代わりに、樹脂組成物（ｃ）を用いたが、接続信頼性に劣るものとなった。
【産業上の利用可能性】
【００６３】
本発明の製造方法によれば、耐熱性などの基本特性を実質的に維持しながら、接続信頼性を備えたコンポジット基材エポキシ積層板に適用できるプリプレグと、このプリプレグを用いたコンポジット基材エポキシ積層板を製造することができる。本発明の製造方法により得られたコンポジット積層板は、ガラス織布基材エポキシ樹脂積層板と同様な用途への展開が期待できるものである。
【図面の簡単な説明】
【００６４】
【図１】本発明のプリプレグの製造方法の形態の一例を示した側面図
【符号の説明】
【００６５】
１    ガラス織布
３    樹脂組成物（ａ）
４    コンマコーター装置
５    ガラス不織布
６    重ね合わせロール
７    乾燥装置
９    エポキシ樹脂組成物（ｂ）
１０  コンマコーター装置
１１  乾燥装置
１３  エポキシ樹脂組成物（ｃ）
１４  転写ロール装置
１５  乾燥装置
１６  裁断装置
１７  プリプレグ
【図１】
2005290030.tif 000005